(57)【要約】  ブリスター包装の形成に使用するための多層フィルム構造体（１０）は、第１の面（１４）及び第２の面（１６）を有して金属化ポリエチレンテレフタレートを含む第１のポリマー層（１２）を含む。多層フィルム構造体（１０）はまた、第１の面（２６）及び第２の面（２８）を有して第１の面（２６）が第１のポリマー層（１２）の第２の面（１６）に隣接配置され、環状オレフィン又はクロロトリフルオロエチレンのホモポリマーを含む第２のポリマー層（２４）を含む。多層構造体（１０）は、更に、第１の面（３８）及び第２の面（４０）を有して第１の面（３８）が第２のポリマー層（２４）の第２の面（２８）に隣接配置され、ポリプロピレン又はポリ塩化ビニルを含む第３のポリマー層（３６）を含む。多層フィルム構造体（１０）と熱成形ブリスターパッケージ（１００）を製造する方法も提供する。【選択図】図１
2013503760.tif 000002
【特許請求の範囲】
【請求項１】
（ａ）第１の面及び第２の面を有し、金属化ポリエチレンテレフタレートを含む第１のポリマー層と、
（ｂ）第１の面及び第２の面を有し、該第１の面が、前記第１のポリマー層の前記第２の面に隣接配置され、環状オレフィン又はクロロトリフルオロエチレンのホモポリマーを含む第２のポリマー層と、
（ｃ）第１の面及び第２の面を有し、該第１の面が、前記第２のポリマー層の前記第２の面に隣接配置され、ポリプロピレン又はポリ塩化ビニルを含む第３のポリマー層と、
を含むことを特徴とする多層フィルム構造体。
【請求項２】
前記第１のポリマー層の前記第２の面と前記第２のポリマー層の前記第１の面との間に配置された第１の結合層を更に含むことを特徴とする請求項１に記載の多層フィルム構造体。
【請求項３】
前記第２のポリマー層の前記第２の面と前記第３のポリマー層の前記第１の面との間に配置された第２の結合層を更に含むことを特徴とする請求項２に記載の多層フィルム構造体。
【請求項４】
前記第１の結合層及び前記第２の結合層の各々が、接着性ラッカーを含むことを特徴とする請求項３に記載の多層フィルム構造体。
【請求項５】
前記第１のポリマー層の前記第１の面は、フィルムの最も外側の面を形成することを特徴とする請求項１に記載の多層フィルム構造体。
【請求項６】
前記第３のポリマー層の前記第２の面は、フィルムの最も外側の面を形成することを特徴とする請求項１に記載の多層フィルム構造体。
【請求項７】
積層構成であることを特徴とする請求項１に記載の多層フィルム構造体。
【請求項８】
前記環状オレフィンは、環状オレフィンコポリマーを含むことを特徴とする請求項１に記載の多層フィルム構造体。
【請求項９】
前記環状オレフィンコポリマーは、ノルボルネンとエチレンのコポリマーであることを特徴とする請求項８に記載の多層フィルム構造体。
【請求項１０】
前記環状オレフィンコポリマーは、前記環状オレフィンと架橋剤との相互作用生成物を含み、該架橋剤は、アルカン、アルケン、アルキン、及びその組合せの群から選択されることを特徴とする請求項８に記載の多層フィルム構造体。
【請求項１１】
前記フルオロポリマーは、クロロトリフルオロエチレンのホモポリマーであることを特徴とする請求項１に記載の多層フィルム構造体。
【請求項１２】
前記第３のポリマー層は、ポリプロピレンを含むことを特徴とする請求項１０に記載の多層フィルム構造体。
【請求項１３】
前記第３のポリマー層は、ポリ塩化ビニルを含むことを特徴とする請求項１０に記載の多層フィルム構造体。
【請求項１４】
フィルムが、０．９８から１．０３ｇ／ｃｍ3の密度を有することを特徴とする請求項１に記載の多層フィルム構造体。
【請求項１５】
「ＡＳＴＭ  Ｆ−１２４９」によって判断された時に０．２０から３．００ｇ／ｍ2／２４時間の水蒸気透過率を有することを特徴とする請求項１に記載の多層フィルム構造体。
【請求項１６】
前記第１のポリマー層は、約２５μｍから約２０５μｍの厚みを有することを特徴とする請求項１に記載の多層フィルム構造体。
【請求項１７】
前記第２のポリマー層は、約７５μｍから約２０５μｍの厚みを有することを特徴とする請求項１に記載の多層フィルム構造体。
【請求項１８】
前記第３のポリマー層は、約２５μｍから約２０５μｍの厚みを有することを特徴とする請求項１に記載の多層フィルム構造体。
【請求項１９】
金属化層が、前記第１のポリマー層上に形成されることを特徴とする請求項１に記載の多層フィルム構造体。
【請求項２０】
金属化層が、アルミニウム、銅、銀、金、真鍮、及び青銅から構成される金属の群から選択された少なくとも１つの金属から構成されることを特徴とする請求項１に記載の多層フィルム構造体。
【請求項２１】
多層フィルム構造体を製造する方法であって、
（ａ）第１の面及び第２の面を有して金属化ポリエチレンテレフタレートを含む第１のポリマー層を形成する段階と、
（ｂ）第１の面及び第２の面を有し、該第１の面が、前記第１のポリマー層の前記第２の面に隣接して位置決めされ、環状オレフィンを含む第２のポリマー層を形成する段階と、
（ｃ）第１の面及び第２の面を有し、該第１の面が、該第２の面に隣接して位置決めされ、ポリプロピレン又はポリ塩化ビニルを含む第３のポリマー層を形成する段階と、
を含むことを特徴とする方法。
【請求項２２】
前記第１のポリマー層を形成する前記段階は、該第１のポリマー層を押し出す段階を含み、前記第２のポリマー層を形成する前記段階は、該第２のポリマー層を押し出す段階を含み、前記第３のポリマー層を形成する前記段階は、該第３のポリマー層を押し出す段階を含むことを特徴とする請求項２１に記載の方法。
【請求項２３】
前記多層フィルムは、共押し出しされることを特徴とする請求項２１に記載の方法。
【請求項２４】
前記多層フィルム構造体は、積層構成であることを特徴とする請求項２１に記載の方法。
【請求項２５】
積層の前に、第１の結合層が、前記第１のポリマー層の前記第２の面と前記第２のポリマー層の前記第１の面との間に配置され、第２の結合層が、該第２のポリマー層の前記第２の面と前記第３のポリマー層の前記第１の面との間に配置されることを特徴とする請求項２４に記載の方法。
【請求項２６】
前記第１の結合層及び前記第２の結合層の各々が、接着性ラッカーを含むことを特徴とする請求項２５に記載の方法。
【請求項２７】
前記第１のポリマー層上に金属化層を形成する段階を更に含むことを特徴とする請求項２１に記載の方法。
【請求項２８】
前記金属化層は、真空堆積、間接金属化、無電解メッキ、電解メッキ、及びラッカー塗布から構成される金属化の工程の少なくとも１つによって前記第１のポリマー層上に形成されることを特徴とする請求項２７に記載の方法。
【請求項２９】
請求項１から請求項２０のいずれか１項に記載の多層フィルム構造体から形成された熱成形ブリスターパッケージであって、
複数のドーム状レセプタクル部分を形成する、
ことを特徴とする熱成形ブリスターパッケージ。
【請求項３０】
前記ドーム状レセプタクル部分は、タブレットなどの形態の圧縮タバコ製品を収容することを特徴とする請求項２９に記載のブリスターパッケージ。
【発明の詳細な説明】
【技術分野】
【０００１】
この文書は、一般的に多層フィルムに関し、より具体的には、少なくとも１つの面にクロム又はミラー状外観を有する多層フィルムに関する。本明細書に開示するフィルムは、優れた水分障壁特性を示し、熱成形性が良好であり、かつ無煙圧縮タバコ製品のような複数のタブレットを包装するブリスターパックを生成するのに適している。
【背景技術】
【０００２】
ゲル、フィルム、及びタブレット形態の製品を含む無煙タバコ製品の新しい形態が近年市場に参入し、又は説明されている。タブレットの形態の無煙タバコ製品と共に使用するための包装に関する設計が独特な課題をもたらしている。例えば、タバコベースの製品では、タバコが本質的に吸湿性であるために、水分含有率が問題になる可能性がある。小児用安全性も、無煙タバコ製品と共に使用される包装の別の望ましい特性である。
【０００３】
消費者への流通のためのタブレットの包装では、ブリスターパックが最も良く利用される。特に、薬剤又はある一定の他の消費財を分注する時に、ブリスター包装は、分注される量の確実性、保管のセキュリティ、及び使用の利便性のためにばら詰め又はボトル詰めタブレットよりも一般的に好ましい。
【０００４】
ブリスターパックは、一般的に、合成プラスチック又は積層材料の薄いシートを多重ポケット又は区画トレー状構造体に成形することによって形成される。これは、充填及び閉鎖作業が後に続くオンラインで連続的に行うことができる。
【０００５】
ポケット又は区画は、一般的に、矩形格子アレイに配置される。典型的には、個々の区画は、１つの品目を収容するように意図している。区画の内容物は、ランダムに、又はある一定の事例では、指定のシーケンスでアクセスすることができる。周囲の直立したリム、レッジ、又はリッジを組み込んで、全体のトレープロフィールの硬化を助け、かつ区画の内容物を更に保護することができる。
【０００６】
ブリスターパックは、典型的には、弾性変形可能な合成プラスチックを複数の個別のポケット又はブリスターの事前構成アレイに成形することによって形成される。タブレットは、典型的には、アルミニウム箔、金属化プラスチック箔、又は積層した紙及び箔の組合せのような典型的には金属から生成される放出可能、取外し可能、又は壊れやすい裏打ち層によってポケット内に捕捉又は拘束することができる。積層紙及び箔組合せでは、紙は、箔に対して積層され、多数で重なり、上に置かれて接着的に結合され、リフトオフ放出層として使用される。従って、紙は、紙が所定位置にある間に、下に重なる箔を保護するように意図している。その目的ために、紙は、箔に結合され、かつそれ以外にブリスターパック自体に固定されない。
【０００７】
ブリスターパックを形成するために様々なフィルムが今まで使用されている。ブリスターパックの形成に使用するための従来のフィルムは、典型的には、ポリ塩化ビニル（ＰＶＣ）、ポリ塩化ビニリデン（ＰｖＤＣ）、及び／又はフルオロポリマーのようなポリマーを含む。
【０００８】
典型的には、専らほこり障壁として使用されるフィルムは、ＰＶＣだけを含む単層シートを含む。これらのフィルムは、典型的には追加ポリマーの使用に伴って製造コストが増加するためにいずれの追加ポリマー層も含まない。これらのフィルムはまた、ＰＶＣが高レベルの水分をフィルムに浸透させるものとして公知であるために、有効な水分障壁として使用できない。従って、ＰＶＣは、防湿を必要とする用途に単独に使用するのに適していない。
【０００９】
フィルムにおける防湿問題を克服するための試みが行われている。これらの試みは、ＰＶＣ及びＰＶＤＣを同じく含むフィルムにおけるハロゲン及びフルオロポリマーの使用を含む。ハロゲン及びフルオロポリマーは、典型的にフッ素及び３フッ化塩化エチレン樹脂を含む。ハロゲン及びフルオロポリマーの使用は、フィルムが妥当な防湿を提供して水分障壁として使用されることを可能にする。
【００１０】
有効な水分障壁であるフィルムを代表するフルオロポリマーを含むフィルムは、Ｂ１ｕｍ他に付与された米国特許出願公開第２００３／０２０３１４１号明細書に提案されている。Ｂ１ｕｍ他は、スチレンブタジエンコポリマーを含む第１の接着層と、ベースと、環状オレフィンコポリマーを含む再外側層と、フィルムの外側層におけるフルオロポリマーとを含むフィルムを使用する。Ｂ１ｕｍ他はまた、フィルムの外側層に非環状オレフィンコポリマーを使用する。環状オレフィンコポリマーは、オイル、有機及びアルカリ溶剤、及び熱に接触すると劣化を受けることが公知である。この劣化のために、フィルムの外側層は、劣化及び性能低下を受ける。
【００１１】
環状オレフィンコポリマー（ＣＯＣ）は、耐熱性、耐薬品性、耐溶剤性、及び剛性に加えて優れた透明度と透湿性を示す。ＣＯＰ、すなわち、非結晶性コポリマーは、熱成形を受け入れるという更に別の利点を有する。これらの特性が包装用途にＣＯＣを望ましいものにするが、熱成形ＣＯＣは、アルカリ環境に露出された時に応力亀裂を受けやすい場合がある。ＣＯＣ層を組み込む多層フィルムは、オレフィン樹脂又はエチレン／ビニルコポリマー層に接着されたＣＯＣ層を有するプラスチック容器を開示するＩｔｏｈ他に付与された米国特許第６，０４２，９０６号明細書に提案されている。ＣＯＣ層は、接着性樹脂で非環状オレフィン層に接着される。
【００１２】
それらの全体特性のために生成された多層ポリマーフィルム又は積層体は、多くの場合に、異なるポリマーが通例互いに容易に接着しないので接着材料の「結合」層を含む。
【００１３】
多層ポリマーフィルム又はシートは、共押し出しによって生成することができる。米国特許第３，４７９，４２５号明細書、第３，９５９，４３１号明細書、及び第４，４０６，５４７号明細書は、共押し出し成形工程を説明している。多層フィルムは、通例、ポリマーの２つ又はそれよりも多くの溶融した流れをダイに通すことによって共押し出しされる。材料は、層構造に互いに熔解されて自然に冷却される。押し出された状態で、プラスチックフィルムは、それらに熱成形工程を受けさせることによって容器に成形することができる。熱成形工程によるブリスター包装又は他の製造物品の構成は公知である。
【００１４】
熱成形は、高い耐久性と一体性を有する包装を生成するとして認められている。米国特許第４，４２１，７２１号明細書、第４，９９４，２２９号明細書、第５，１０６，５６７号明細書、及び第６，０８６，６００号明細書は、プラスチック容器のための様々な熱成形工程を説明している。一般的に、熱成形工程は、プラスチックのシートを望ましい形成温度まで加熱し、そのプラスチックにモールド内で真空又は圧力成形を受けさせて成形することによってプラスチック容器及び包装構造体を形成する。
【００１５】
熱成形ブリスター包装は、一般的に、食品及びパーソナルケア製品などを含む市販の物品を収容する。米国特許第６，４８９，０１６号明細書は、ポリオレフィンの多層包装フィルムを開示している。同じくそのような包装材料及びそれから作られたパッケージを提案しているのは、米国特許第６，３８３，５８２号明細書、第５，７５０，２６２号明細書、第５，７８３，２７０号明細書、及び第５，７５５，０８１号明細書である。フィルムの水分障壁特性は、包装用途で重要な特性である。容器を通る水分の透過は、特に包装が薬剤、食品、及び圧縮タバコ製品などを収容する用途において内容物に悪影響を及ぼす場合がある。
【先行技術文献】
【特許文献】
【００１６】
【特許文献１】米国特許出願公開第２００３／０２０３１４１号明細書
【特許文献２】米国特許第６，０４２，９０６号明細書
【特許文献３】米国特許第３，４７９，４２５号明細書
【特許文献４】米国特許第３，９５９，４３１号明細書
【特許文献５】米国特許第４，４０６，５４７号明細書
【特許文献６】米国特許第４，４２１，７２１号明細書
【特許文献７】米国特許第４，９９４，２２９号明細書
【特許文献８】米国特許第５，１０６，５６７号明細書
【特許文献９】米国特許第６，０８６，６００号明細書
【特許文献１０】米国特許第６，４８９，０１６号明細書
【特許文献１１】米国特許第６，３８３，５８２号明細書
【特許文献１２】米国特許第５，７５０，２６２号明細書
【特許文献１３】米国特許第５，７８３，２７０号明細書
【特許文献１４】米国特許第５，７５５，０８１号明細書
【特許文献１５】米国特許第３，４８１，９１０号明細書
【特許文献１６】米国特許第３，４８０，５８０号明細書
【特許文献１７】米国特許第４，６１２，１５５号明細書
【特許文献１８】米国特許第４，７５１，２７０号明細書
【特許文献１９】米国特許第５，１３９，８７８号明細書
【特許文献２０】米国特許第５，９１２，０７０号明細書
【特許文献２１】米国特許第６，０６８，９３６号明細書
【特許文献２２】米国特許第５，９１２，０７０号明細書
【特許文献２３】米国特許第６，００８，２９８号明細書
【特許文献２４】米国特許第６，６０８，９３６号明細書
【特許文献２５】米国特許出願出願番号第６０／９９０，６６１号明細書
【発明の概要】
【発明が解決しようとする課題】
【００１７】
当業技術の進歩にも関わらず、無煙圧縮タバコ製品のような複数のタブレットと共に使用するためのブリスターパックを形成するための適切な水分障壁特性と上等な外観を有し、かつ高度に加工可能である熱成形シート及びフィルムに対する特にブリスター包装用途における必要性が依然として存在する。
【課題を解決するための手段】
【００１８】
本明細書に開示することは、複数のタブレットを包装するためのブリスターパックの形成に使用するためのかつそのような構造体及びブリスターパックを製造する方法のための多層フィルム構造体である。
【００１９】
１つの態様では、提供するのは、ブリスター包装の形成に使用するための多層フィルム構造体である。多層構造体は、第１の面及び第２の面を有して金属化ポリエチレンテレフタレートを含む第１のポリマー層と、第１の面及び第２の面を有して第１の面が第１のポリマー層の第２の面に隣接配置され、環状オレフィン又はクロロトリフルオロエチレンのホモポリマーを含む第２のポリマー層と、第１の面及び第２の面を有して第１の面が第２のポリマー層の第２の面に隣接配置され、ポリプロピレン又はポリ塩化ビニルを含む第３のポリマー層とを含む。
【００２０】
１つの形態では、多層フィルム構造体は、第１のポリマー層の第２の面と第２のポリマー層の第１の面の間に配置された第１の結合層を更に含む。
【００２１】
別の形態では、多層フィルム構造体は、第２のポリマー層の第２の面と第３のポリマー層の第１の面の間に配置された第２の結合層を更に含む。
【００２２】
更に別の形態では、第１の結合層及び第２の結合層の各々は、接着性ラッカーを含む。
【００２３】
別の形態では、多層フィルム構造体は、積層構成である。
【００２４】
別の態様では、提供するのは、多層フィルム構造体を製造する方法である。本方法は、第１の面及び第２の面を有して金属化ポリエチレンテレフタレートを含む第１のポリマー層を形成する段階と、第１の面及び第２の面を有して第１の面が第１のポリマー層の第２の面に隣接して位置決めされ、環状オレフィンを含む第２のポリマー層を形成する段階と、第１の面及び第２の面を有して第１の面が第２の面に隣接して位置決めされ、ポリプロピレン又はポリ塩化ビニルを含む第３のポリマー層を形成する段階とを含む。
【００２５】
１つの形態では、第１のポリマー層を形成する段階は、第１のポリマー層を押し出す段階を含み、第２のポリマー層を形成する段階は、第２のポリマー層を押し出す段階を含み、第３のポリマー層を形成する段階は、第３のポリマー層を押し出す段階を含む。
【００２６】
別の形態では、多層フィルムは、共押し出しされる。
【００２７】
更に別の形態では、積層の前に、第１の結合層が、第１のポリマー層の第２の面と第２のポリマー層の第１の面との間に配置され、第２の結合層が、第２のポリマー層の第２の面と第３のポリマー層の第１の面との間に配置される。
【００２８】
別の態様では、提供するのは、第１の面及び第２の面を有して金属化ポリエチレンテレフタレートを含む第１のポリマー層と、第１の面及び第２の面を有して第１の面が第１のポリマー層の第２の面に隣接配置され、環状オレフィン又はクロロトリフルオロエチレンのホモポリマーを含む第２のポリマー層と、第１の面及び第２の面を有して第１の面が第２のポリマー層の第２の面に隣接配置され、ポリプロピレン又はポリ塩化ビニルを含む第３のポリマー層とを含む多層フィルム構造体から形成され、複数のドーム状レセプタクル部分を定める熱成形ブリスターパッケージである。
【００２９】
１つの形態では、ドーム状レセプタクル部分は、タブレットの形態の圧縮タバコ製品を収容する
【００３０】
これら及び他の特徴は、添付図面を参照した詳細説明から明らかであろう。
【００３１】
更なる説明は、以下の説明と限定しない例として様々な形態を示す図面とを参照して達成することができる。
【図面の簡単な説明】
【００３２】
【図１】本明細書に開示するブリスターパックの形成に使用するための多層フィルムの概略断面図である。
【図２】本明細書によるブリスターパックの斜視図である。
【図３】図２のブリスターパックの底面図である。
【図４】図２のブリスターパックの側面図である。
【発明を実施するための形態】
【００３３】
例示の目的で選択された特定の形態に関連して様々な態様を以下に説明する。本明細書に開示するパッケージ及び方法の精神及び範囲は、選択された形態に制限されないことは認められるであろう。更に、本明細書に提供される図は、いずれかの特定の比率又は縮尺に従って描かれているのではなく、図示の形態に対して多くの変形を生成することができることに注意されたい。同様の要素を示すために同様の数字が全体を通して使用される図１〜４をここで参照する。
【００３４】
定義
本明細書では、用語「ブリスターパック」は、複数の局所的な区画又はポケットで事前輪郭付けされた例えば浅いトレーのように構成された事前形成又は事前構成された包装シート又はフィルムを含むように使用される。個々の区画プロフィールは、緊密な相対適合を保証するために、意図した内容物のそれを都合良く補完する。ポケット壁は、衝撃に対していくらかの抵抗をもたらすが、典型的には、内容物の変位及び排出、及び適度の緩衝作用が可能になるように変形可能である。
【００３５】
用語「フィルム」と「シート」は、本明細書を通して互換的に使用されるが、シートはまた、１００ミクロンよりも厚いフィルを意味するのに使用することができる。「ミル」は、１インチの１０００分の１を意味し、かつフィルム厚みを意味するのに使用することができる。
【００３６】
用語「小児用安全性」は、子どもの遊びに遭遇した時に無頓着な又は好奇の操作によってその他の方法で起こる場合がある無許可のパックの開放又は子どもの利用を妨げるようにするある一定の対策を意味する。そのような備えは、必然的な完全な防御というよりは、用心又は抑止の対策を表す。
【００３７】
用語「タブレット」は、その普通の関連で使用され、組成物の混合物を口腔適用に対して都合のよい形態に圧縮及び／又は成形することによって作られた固体組成物を意味する。
【００３８】
図１を参照すると、多層フィルム構造体１０の１つの形態が示されている。多層構造体１０は、第１の面１４及び第２の面１６を有する第１のポリマー層１２を含む。第１のポリマー層１２は、金属化ポリエチレンテレフタレートを含む。第１の面２０及び第２の面２２を有する第１の結合層１８が提供され、第１の結合層１８の第１の面２０は、第１のポリマー層１２の第２の面１６上に配置される。第１の結合層１８は、接着性ラッカーを含むことができ、接着性ラッカーは、当業者が認識するように結合層として役立つ。
【００３９】
多層フィルム構造体１０はまた、第２のポリマー層２４を含み、第１の面２６及び第２の面２８を有する第２のポリマー層２４の第１の面２６は、第１のポリマー層１２の第２の面２２上に配置される。第２のポリマー層２４は、環状オレフィン又はクロロトリフルオロエチレンのホモポリマーを含む。第１の面３２及び第２の面３４を有する第２の結合層３０が設けられる。第２の結合層３０の第１の面３２は、第２のポリマー層２４の第２の面２８上に配置される。第１の結合層１８の場合と同様に、第２の結合層３０は、結合層として役立つ接着性ラッカーを含むことができる。第１の面３８及び第２の面４０を有する第３のポリマー層３６が設けられる。図１に示すように、第１のポリマー層３６の第１の面３８は、第２の結合層３０の第２の面３４上に配置される。第３のポリマー層３６は、ポリプロピレン又はポリ塩化ビニルを含む。
【００４０】
１つの形態では、第１のポリマー層１２は、ポリエチレンテレフタレートのようなポリエステルの金属化層とすることができる。金属化ポリエチレンテレフタレートは、真空金属化工程によって調製されたアルミニウム金属化ポリエチレンテレフタレートフィルムとすることができる。ＤｕＰｏｎｔと「Ｔｅｉｊｉｎ  Ｆｉ１ｍｓ」のジョイントベンチャーによって生産された商標Ｍｙ１ａｒ（登録商標）に基づく２軸延伸金属化ポリエチレンテレフタレートを使用することができる。有利な態様では、金属化ポリエチレンテレフタレートは、水に対して不活性であり、かつ水分障壁として役立ち、オイル、グリース、及び殆どのアロマチックに影響されない。金属化ポリエチレンテレフタレートは、−１００°Ｆ（−７３℃）から３００°Ｆ（１４９℃）を超えるまで堅牢さと可撓性を保つ。
【００４１】
金属化層は、第１のポリマー層上に形成するか又は第１のポリマー層上に付加することができる。金属化層は、真空堆積、間接金属化、無電解メッキ、電解メッキ、及びラッカー塗布を含む１つ又はそれよりも多くの金属化の工程によって第１のポリマー層上に形成することができる。典型的には、金属化層は、アルミニウム、銅、銀、金、真鍮、及び青銅から構成される金属の群から選択された少なくとも１つの金属から構成される。その高い反射特性により、アルミニウム金属化ポリエチレンテレフタレートは、殆ど鏡に近い表面を提供する。
【００４２】
金属化層は、微細な金属堆積で、通常、０．００５ミクロンから２ミクロンの範囲のアルミニウムで被覆することができる。そのような薄い層の金属堆積は、高度な水分障壁特性の金属化フィルムをもたらし、同時にフィルムの透明性の低下が、金属化された半透明から不透明なフィルムをもたらす。
【００４３】
１つの形態では、第１の結合層１８は、接着性結合層としての役割をするように接着剤を含むことができる。第１の結合層１８は、例えば、コーティングのような当業技術におけるあらゆる適切な手段により、第１のポリマー層１２又は第２のポリマー層２４のいずれかに直接付加することができる。ポリウレタン、エポキシ、ポリエステル、アクリル、無水修正ポリオレフィン、及びそれらの混合物のようなあらゆる適切な接着剤を利用することができる。接着剤の１つのタイプは、不飽和ポリカルボキシル酸及びその無水物から構成される群から選択された少なくとも１つの官能基を有する修正ポリオレフィン組成物を含む。そのような不飽和ポリカルボキシル酸及びその無水物は、マレイン酸及びその無水物、フマル酸及びその無水物、クロトン酸及びその無水物、シトラコン酸及びその無水物、イタコン酸及びその無水物などを含む。使用に適する修正ポリオレフィンは、米国特許第３，４８１，９１０号明細書、第３，４８０，５８０号明細書、第４，６１２，１５５号明細書、及び第４，７５１，２７０号明細書に説明されている組成物を含む。
【００４４】
他の接着層は、米国特許第５，１３９，８７８号明細書に説明されているようなオレフィンのアルキルエステルコポリマー及びα、β−エチレン不飽和カルボキシル酸のアルキルエステルを含むことができる。修正ポリオレフィン組成物は、修正ポリオレフィンの総重量に対して、約０．００１から約約２０重量パーセント、又は約０．００５重量パーセントから約１０重量パーセント、又は約０．１重量パーセントから約５重量パーセントの官能基を含むことができる。修正ポリオレフィン組成物はまた、約４０重量パーセントの熱可塑性エラストマー及びアルキルエステルを含有することができる。１つの形態では、第１の結合層１８は、接着性ラッカーを含むことができる。
【００４５】
１つの形態では、第２のポリマー層２４は、環状オレフィンコポリマーのような環状オレフィンを含むことができる。本明細書で一括してＣＯＣ樹脂と参照される有用な環状オレフィンコポリマーは公知である。例えば、米国特許第５，９１２，０７０号明細書及び米国特許第６，０６８，９３６号明細書は、いくつかの環状オレフィンコポリマーを開示しており、本明細書においてその全開示内容が引用により組み込まれている。適切な非環状オレフィンコポリマーはまた、環状オレフィンモノマーと非環状オレフィンモノマーのコポリマーを含むことができる。
【００４６】
当業者に公知のように、環状オレフィンは、シクロアルケン、バイシクロアルケン、トリシクロアルケン、又はテトラシクロアルケンのようなモノ−又はポリ−不飽和多環状リング系である。リング系は、モノ−置換又はポリ−置換とすることができる。１つの形態では、環状オレフィンは、少なくとも１つのペンダント有機性基を含むことができる。ペンダント有機性基は、アルコール、アミン、カルボニル、エーテル、炭水化物、亜硝酸塩、硫化物、及びその組合せを含むことができる。適切な環状オレフィンの例は、以下に限定されるものではないが、ノルボルネン、ジメチル−オクタヒドロ−ナフタリン、シクロペンタン、（５−メチル）ノルボルネン、及びその組合せを含む。
【００４７】
１つの形態では、モノマーは、ホモポリマーＣＯＣとするか、又は一般的に架橋剤又は単にコモノマーと参照される非環状コモノマーで重合化状態にすることができる。上に指摘した環状オレフィンと重合することができる適切な非環状オレフィンモノマーの例は、エチレン、プロピレン、ブチレンのような又はその混合物である。好ましい環状オレフィンは、ノルボルネンであり、それと反応するための好ましい非環状オレフィンは、エチレンである。環状オレフィンコポリマーが、ノルボルネンを含む場合、ノルボルネンは、１０モルパーセントから７０モルパーセント、又は２５モルパーセントから４５モルパーセントの量で含めることができる。環状オレフィンコポリマーがエチレンを含む場合、エチレンは、３０モルパーセントから９０モルパーセント、又は５５モルパーセントから７５モルパーセントの量で含めることができる。
【００４８】
環状オレフィンポリマーは、例えば、メタロセンのような遷移金属触媒の助けにより調製することができる。適切な調製工程は、例えば、本明細書においてその全開示内容が引用により組み込まれている米国特許第５，９１２，０７０号明細書、第６，００８，２９８号明細書、第６，４８９，０１６号明細書、及び第６，６０８，９３６号明細書で公知であり、かつそれに説明されている。
【００４９】
適切な環状オレフィンコポリマーは、市販で入手することができ、その例は、ニュージャー、サミット所在のＴｉｃｏｎａが製造するＴｏｐａｓ（登録商標）８００７Ｆ０４、ケンタッキー、ルーイビル所在の「Ｚｅｏｎ  Ｃｈｅｍｉｃａ１ｓ」によるＺｅｏｎｅｘ（登録商標）、及び日本、東京所在の「ＪＳＲ  Ｃｏｒｐｏｒａｔｉｏｎ」によるＡｒｔｏｎ（登録商標）を含む。日本、東京所在の「Ｍｉｔｓｕｉ  Ｐｅｔｒｏｃｈｅｍｉｃａ１  Ｉｎｄｕｓｔｒｉｅｓ」も、適切な環状オレフィンコポリマーを生産している。
【００５０】
別の形態では、第２のポリマー層２４は、フルオロポリマーを含むことができる。適切なフルオロポリマーは、以下に限定されるものではないが、エチレン−クロロトリフルオロエチレン（ＥＣＴＦＥ）、エチレン−テトラフルオロエチレンコポリマー、フッ化エチレン−プロピレンコポリマー、ペルフルオロアルコキシエチレン、ポリクロロトリフルオロエチレン（ＰＣＴＦＥ）ホモポリマー又はコポリマー、ポリテトラフルオロエチレン、ポリビニルフッ化物、ポリビニリデン、及びそれらのコポリマー及び配合物を含む。１つの形態では、フルオロポリマーは、ＰＣＴＦＥのホモポリマー及びコポリマー、及びＥＣＴＦＥのコポリマーを含む。本明細書で使用されるコポリマーは、２つ又はそれよりも多くのモノマー成分を有するポリマーを含む。そのようなコポリマーは、重量比で１０％まで、好ましくは、８％までのビニリデンフッ化物及びテトラフルオロエチレンのような他のコモノマーを含有することができる。適切なフルオロポリマーは、市販で入手することができ、その例は、ニュージャー、モーリスタウン所在の「Ｈｏｎｅｙｗｅ１１  Ｉｎｔｅｒｎａｔｉｏｎａ１  Ｉｎｃ．」から商標Ａｃ１ａｒ（登録商標）の下で入手可能であるＰＣＴＦＥフルオロポリマーを含有する。１つの形態では、フルオロポリマーは、クロロトリフルオロエチレンのホモポリマーである。
【００５１】
１つの形態では、第２の結合層３０はまた、接着性結合層として役立つように接着剤を含むことができる。第２の結合層３０はまた、例えば、コーティングのような当業技術におけるあらゆる適切な手段により、第２のポリマー層２４又は第３のポリマー層２６のいずれかに直接付加することができる。ポリウレタン、エポキシ、ポリエステル、アクリル、無水修正ポリオレフィン、及びそれらの混合物のようなあらゆる適切な接着剤を利用することができる。不飽和ポリカルボキシル酸及びその無水物から構成される群から選択された少なくとも１つの官能基を有する修正ポリオレフィン組成物を利用することができる。そのような不飽和カルボキシル酸及びその無水物は、マレイン酸及びその無水物、フマル酸及びその無水物、クロトン酸及びその無水物、シトラコン酸及びその無水物、イタコン酸及びその無水物などを含む。ここでもまた、適切な修正ポリオレフィンは、米国特許第３，４８１，９１０号明細書、第３，４８０，５８０号明細書、第４，６１２，１５５号明細書、及び第４，７５１，２７０号明細書に説明されている組成物を含む。
【００５２】
第１の結合層１８の場合と同様に、他の接着層は、米国特許第５，１３９，８７８号明細書に説明されているようなオレフィンのアルキルエステルコポリマー及びα、β−エチレン不飽和カルボキシル酸のアルキルエステルを含むことができる。修正ポリオレフィン組成物は、修正ポリオレフィンの総重量に対して約０．００１から約約２０重量パーセント、又は約０．００５重量パーセントから約１０重量パーセント、又は約０．１重量パーセントから約５重量パーセントの官能基を含むことができる。修正ポリオレフィン組成物はまた、米国特許第５，１３９，８７８号明細書に説明されているように約４０重量パーセントの熱可塑性エラストマー及びアルキルエステルを含有することができる。１つの形態では、第２の結合層３０は、接着性ラッカーを含むことができる。
【００５３】
第３のポリマー層３６は、ポリ塩化ビニル（ＰＶＣ）と、ポリ塩化ビニル／ポリエチレン／ポリプロピレンのターポリマーのような塩化ビニルのコポリマー及びターポリマーと、それらの混合物とを含むことができる。当業者が広く認識しているように、ＰＶＣは、広範なソースから市販されている。
【００５４】
代替の形態では、上等な外観を有する金属性外面をブリスターパック上に作成する方法は、ポリプロピレン／環状オレフィンコポリマー／ポリプロピレン、又はポリ塩化ビニル／環状オレフィンコポリマー／ポリ塩化ビニルのような材料の使用を含む。金属性層は、真空金属化によりブリスター材料上にコーティングを堆積させることによって作成することができる。コーティングは、ブリスターレセプタクルの熱成形前又は後のいずれかにブリスター材料に付加することができる。金属化の前に、ブリスター材料内に存在する場合がある表面の凹凸及び表面の欠陥を埋めるために、ブリスターパックの上にプレコート又はベースコートを付加することができる。引っ掻き傷又は摩耗に対抗するために金属化層の上にトップコートを次に付加することができる。トップコート材料に色顔料を追加することにより、金属化層にわたって明るい金属色を生成することができる。
【００５５】
図２から４を参照すると、１つの形態では、本明細書に開示するフィルムがブリスターパックに形成される。このフィルム構造体は、当業技術で公知の技術を使用してブリスターパックに熱成形することができる。
【００５６】
図示のように、ブリスターパック１００は、複数のレセプタクル１０２を含む。図４を参照すると、各レセプタクル１０２は、タブレット５０を収容することができる。１つの形態では、ブリスターパック１００の複数のレセプタクル１０２は、少なくとも２つの縦列に配置される。
【００５７】
ここで図３を参照すると、図から認めることができるように、本明細書に開示するブリスターパック１００は、グラフィック及び製品情報を印刷するための表面区域５４を提供することができる。
【００５８】
フィルムは、ブリスターが外面、内面、及び空洞を有するように成形される。熱成形の後に、圧縮タバコ製品などとすることができるタブレット５０が空洞内に挿入され、構造体は、リッド−ストックフィルム４２の外面を第３のポリマー層３６に直接熱密封することにより、リッド−ストックフィルム４２を用いて熱融着される。この形態では、リッド−ストックフィルム４２は、第３の結合層４４を通じて第３のポリマー層３６に接着された支持層４６と、第４のポリマー層５２を通じて支持層４６に接着された金属箔層４８とを含むことができる。支持層４６は、ポリオレフィン、ポリアミド、ポリエステル、ポリスチレン、ポリ（塩化ビニル）、ポリ塩化ビニリデン、ポリウレタン、及びその組合せから構成される群から選択された材料のような熱可塑性材料で構成することができる。
【００５９】
別の形態では、圧縮タバコ製品などとすることができるタブレット５０は、アルミニウム箔、金属化プラスチック箔、又は積層した紙及び箔の組合せのような金属から典型的に生成される放出可能、取外し可能、又は壊れやすい裏打ち層５６によってレセプタクル１０２内に捕捉又は拘束することができる。積層した紙及び箔組合せにおいて、紙４８は、箔４６に対して積層され、多数で重なり、上に置かれて接着的に結合され、リフトオフ放出層として使用される。従って、紙４８は、紙４８が所定位置にある間に、下に重なる箔４６を保護するように意図している。その目的ために、紙４８は、箔４６に結合され、かつそれ以外にブリスターパック１００自体に固定されない。
【００６０】
この形態では、箔４６は、箔４６からの紙分離及び取り外しのための裏打ち紙リフトオフ点として役立つ縁部におけるようなある一定の局所区域以外は、加熱プロフィールプラテンによるなどのレセプタクル１０２への熱溶着によって熔解される。紙オーバーレイ４８は、箔４６を実質的に覆い隠し、ばらばらの箔とレセプタクルの分離を妨げる。
【００６１】
一般的に、紙層４８は、好奇的操作及び実験によるなどの不用意なブリスターパック内容物の放出を防止する不正開封防止及び小児安全層を構成する。紙オーバーレイ４８が、箔アンダーレイ４６から後方に剥がされた状態で、ブリスターパック１００の選択されたタブレットレセプタクル１０２の上で箔の破裂が可能にされる。
【００６２】
保護のための紙裏打ち層４８の局所的なひき剥がしを助けるために、例えば、パックの製作及び組み立て時に、例えば穿孔のマトリックス又は格子を適用することは公知である。従って、特定のレセプタクル１０２の上に重なる紙裏打ちカバー部分４８の局所的な取り外しと、そのポケットの上に重なる箔４６の局所的な露出とは、関連の弾性変形可能ブリスターレセプタクル壁をへこませることにより、箔の引き裂き又は破裂中時に内容物の変位と最終的な排出を可能にする。
【００６３】
認めることができるように、高速作動が可能なブリスターパック生産に専用の機械が、ブリスターパック１００の生産に使用するために計画されている。
【００６４】
指摘したように、ブリスターパック１００は、経口消費されるようになった複数の溶解性圧縮タバコ製品を包装するために有利に使用することができる。このタイプの圧縮タバコ製品は、本明細書においてその全開示内容が引用により組み込まれている米国特許出願出願番号第６０／９９０，６６１号明細書に開示されている。そのようなタバコ製品は、少なくとも１つのタバコ成分、少なくとも１つの香味料、少なくとも１つの甘味料、少なくとも１つの充填結合剤、少なくとも１つの潤滑剤、少なくとも１つの乾燥剤、及び流動促進剤を含む組成物から形成される。ブリスターパック１００内に包装された圧縮タバコ製品の外面は、任意的に、被覆、処理、エンボス、又はデボスすることができる。
【００６５】
有利な態様では、ブリスターパック１００は、高速組立ができるように設計され、かつ付帯的な機械及びそれに関連付けられた工程を使用することができる。
【００６６】
認めることができるように、本明細書に開示するブリスターパックは、不正開封防止、グラフィックのための表面区域、及び非薬剤外観をもたらす上等な外観仕上げといった特徴を提供することができる。
【００６７】
本明細書に開示したブリスターパックの設計は、複数の量の包装を考慮している。考えられている形態は、８、１０、１６、及び２０個のパッケージを含むことができる。
【００６８】
優先権文書を含む全ての特許、試験手順、及び本明細書に引用した他の文書は、そのような開示が本発明の開示と矛盾しないような範囲でかつそのような組込みが許可される全ての司法権に対して引用により完全に組み込まれる。
【００６９】
本明細書に開示する例示的な実施形態は、特殊性をもって説明したが、様々な他の修正が当業者には明らかであり、かつ本発明の開示の精神及び範囲から逸脱することなく当業者が容易に行うことができることは理解されるであろう。従って、ここに添付する特許請求の範囲は、本明細書で説明した例及び説明に制限されるように意図しておらず、むしろ特許請求の範囲は、本発明の開示に関連する当業者によってその均等物として処理される全ての特徴を含む本明細書に属する特許性のある新規さの全ての特徴を含むものとして解釈されるものとする。
【符号の説明】
【００７０】
１０  多層フィルム構造体
１２  第１のポリマー層
１４  第１のポリマー層の第１の面
１６  第１のポリマー層の第２の面
２４  第２のポリマー層
２６  第２のポリマー層の第１の面
２８  第２のポリマー層の第２の面
３６  第３のポリマー層
３８  第３のポリマー層の第１の面
４０  第３のポリマー層の第２の面
１００  熱成形ブリスターパッケージ
【図１】
2013503760.tif 000003
【図２】
2013503760.tif 000004
【図３】
2013503760.tif 000005
【図４】
2013503760.tif 000006
【国際調査報告】
2013503760.tif 000007
2013503760.tif 000008